КОМПОЗИЦИЯ, ПРИДАЮЩАЯ КЛЕЙКОСТЬ

1. Полимерная добавка, придающая клейкость, содержащая продукт реакции эмульсионной полимеризации:
(а) по меньшей мере одного мономера с температурой стеклования гомополимера более 80°C;
(b) по меньшей мере одного мономера, выбранного из мономера, имеющего следующую общую формулу (I):
R1-CH=CR2-COOR3 (I),
где R1 выбран из группы, включающей водород, алифатические группы и ароматические группы; где R2 выбран из группы, включающей водород, алифатические группы и ароматические группы; и где R3 выбран из группы, включающей водород, алифатические группы, ароматические группы; и
(c) по меньшей мере одного регулятора степени полимеризации; где полимерная добавка, повышающая клейкость, имеет показатель смешиваемости с полимером более 0.
2. Полимерная добавка, придающая клейкость, по п. 1, отличающаяся тем, что температура стеклования полимерной добавки, придающей клейкость, превышает 0°C, среднечисленная молекулярная масса полимерной добавки, придающей клейкость, составляет от 1200 до 20000 Дальтон, а показатель смешиваемости полимера полимерной добавки, придающей клейкость, составляет более 0.
3. Полимерная добавка, придающая клейкость, по п.1, отличающаяся тем, что мономер с температурой стеклования гомополимера более 80°C выбран из группы, включающей ароматические мономеры, метилметакрилат и их смеси.
4. Полимерная добавка, придающая клейкость, по п.1, отличающаяся тем, что по меньшей мере один мономер компонента (b) представляет собой акрилатный мономер или метакрилатный мономер.
5. Полимерная добавка, придающая клейкость, по п. 4, отличающаяся тем, что компонент (b) выбран из группы, включающей н-бутилакрилат, трет-бутилакрилат, изобутилакрилат, втор-бутилакрилат, метилакрилат, этилакрилат, 2-этилгексилакрилат, изооктилакрилат, н-бутилметакрилат, изобутилметакрилат, втор-бутилметакрилат, трет-бутилметакрилат, 2-этилгексилметакрилат и их смеси.
6. Полимерная добавка, придающая клейкость, по п. 1, отличающаяся тем, что по меньшей мере один регулятор степени полимеризации выбран из группы, включающей алкилмеркаптаны; сложные эфиры меркаптанов; спирты; и их смеси.
7. Способ получения полимерной добавки, придающей клейкость, включающий смешивание
(а) по меньшей мере одного ароматического мономера с температурой стеклования гомополимера более 80°C;
(b) по меньшей мере одного акрилатного или метакрилатного мономера;
(c) по меньшей мере одного регулятора степени полимеризации; где полимерная добавка, повышающая клейкость, имеет показатель смешиваемости с полимером более 0.
8. Способ по п. 7, отличающийся тем, что смешивание проводят посредством эмульсионной полимеризации.
9. Акриловая адгезионная композиция, придающая клейкость, содержащая
(I) по меньшей мере один акриловый адгезивный полимер;
(II) по меньшей мере одну полимерную добавку, придающую клейкость, по п.1;
(III) необязательно воду.
10. Акриловая адгезивная композиция, придающая клейкость, по п. 9, отличающаяся тем, что отслаивающая адгезия акриловой клеевой композиции, придающей клейкость, составляет от 90 до 1000 процентов по сравнению с адгезивом, не придающим клейкость, без существенного снижения когезии (сопротивления сдвигу); и при этом когезия (сопротивление сдвигу) акриловой адгезивной композиции, придающей клейкость, составляет более 71 часов.
11. Способ получения акриловой адгезионной композиции, придающей клейкость, включающий смешивание
(I) по меньшей мере одного акрилового адгезивного полимера; а также
(II) по меньшей мере одной полимерной добавки, придающей клейкость, по п.1.
12. Изделие, содержащее акриловую адгезивную композицию, придающую клейкость, по п. 9.